"白色光源の発光スペクトルをPλ、白色光源と同じ色温度を示す黒体輻射の発光スペクトルをBλ、分光視感効率のスペクトルをVλ、Pλ×Vλが最大となる波長をλmax1、Bλ×Vλが最大となる波長をλmax2としたときに、関係式:-0.2≦[Pλ×Vλ/Pλmax1×Vλmax1-Bλ×Vλ/Bλmax2×Vλmax2]≦0.2、を満たすことを特徴とする白色光源。-0.1≦[Pλ×Vλ/Pλmax1×Vλmax1-Bλ×Vλ/Bλmax2×Vλmax2]≦0.1、を満たすことを特徴とする請求項1記載の白色光源。白色光源の色温度は2500~7000Kであることを特徴とする請求項1ないし請求項2のいずれか1項に記載の白色光源。LEDと蛍光体を具備することを特徴とする請求項1ないし請求項3のいずれか1項に記載の白色光源。LEDの発光ピークが350~420nmであり、蛍光体の発光ピークが420~700nmの範囲にあることを特徴とする請求項4記載の白色光源。ピーク波長の異なる3種類以上の蛍光体を具備することを特徴とする請求項4ないし請求項5のいずれか1項に記載の白色光源。ピーク波長の異なる5種類以上の蛍光体を具備することを特徴とする請求項4ないし請求項6のいずれか1項に記載の白色光源。蛍光体は、蛍光体と樹脂を混合した蛍光体層を形成していることを特徴とする請求項4ないし請求項7のいずれか1項に記載の白色光源。各蛍光体のピーク波長の間隔が150nm以下であることを特徴とする請求項4ないし請求項7のいずれか1項記載の白色光源。前記蛍光体層が多層構造を具備していることを特徴とする請求項8記載の白色光源。請求項1ないし請求項10のいずれか1項に記載の白色光源を複数個用いたことを特徴とする白色光源システム。現在のLEDを使用した白色光源、すなわち青色LEDを使用した白色光源は、自然光とは大きく異なる発光スペクトルを有している。このような白色光源の照射下で長時間生活していると人間のサーカディアンリズムに悪影響を与えることが懸念される。本発明は、このような問題に対処するためになされたものであり、自然光の発光スペクトルに近似した発光スペクトルを有する白色光源を提供することを目的としたものである。上記目的を達成するために本発明に係る白色光源は、白色光源の発光スペクトルをPλ、白色光源と同じ色温度を示す黒体輻射の発光スペクトルをBλ、分光視感効率のスペクトルをVλ、Pλ×Vλが最大となる波長をλmax1、Bλ×Vλが最大となる波長をλmax2としたとき、関係式:-0.2≦[Pλ×Vλ/Pλmax1×Vλmax1-Bλ×Vλ/Bλmax2×Vλmax2]≦0.2、を満たすことを特徴とするものである。また、上記白色光源において、関係式:-0.1≦[Pλ×Vλ/Pλmax1×Vλmax1-Bλ×Vλ/Bλmax2×Vλmax2]≦0.1、を満たすことがより好ましい。また、白色光源の色温度は2500~7000Kであることが好ましい。また、上記白色光源がLEDと蛍光体とを具備することが好ましい。また、LEDの発光ピーク波長が350~420nmであり、蛍光体の発光ピーク波長が420~700nmの範囲にあることが好ましい。また、上記白色光源が、ピーク波長が異なる3種類以上、好ましくは4種類以上の蛍光体を具備することが好ましい。また、ピーク波長が異なる5種類以上の蛍光体を具備することが、さらに好ましい。また、上記蛍光体は、蛍光体と樹脂とを混合した蛍光体層を形成していることが好ましい。また、蛍光体層が、樹脂中に蛍光体粒子を分散した蛍光体要素を複数積層した多層構造を具備していることが好ましい。また、本発明の白色光源システムは、上記本発明に係る白色光源を複数個用いて構成したことを特徴とするものである。本発明に係る白色光源によれば、自然光と同じ発光スペクトルを再現できる。そのため、白色光源からの白色光を長時間浴びても人体への悪影響を自然光と同等のレベルにすることができる。本発明の実施形態に係る白色光源は、白色光源の発光スペクトルをPλ、白色光源と同じ色温度を示す黒体輻射の発光スペクトルをBλ、分光視感効率のスペクトルをVλ、Pλ×Vλが最大となる波長をλmax1、Bλ×Vλが最大となる波長をλmax2としたとき、-0.2≦[Pλ×Vλ/Pλmax1×Vλmax1-Bλ×Vλ/Bλmax2×Vλmax2]≦0.2の関係式を満たすことを特徴とするものである。ここでλは可視光領域である380~780nmの波長を示す。上記関係式を満たす白色光源を構成する手順は以下の通りである。まず、白色光源の発光スペクトルPλを測定する。発光スペクトルの測定はJIS-C-8152に準じて積分球を使用した全光束測定で実施するものとする。色温度は、発光スペクトルから計算により求めるものである。なお、色温度の単位はケルビンKである。次に、白色光源の色温度と同じ黒体輻射の発光スペクトルBλを求める。発光スペクトルBλはプランク分布により求める。プランク分布は図2に示す数式により求めることができる。図2中、hはプランク定数、cは光速、λは波長、eは自然対数の底、kはボルツマン定数、Tは色温度である。黒体輻射の発光スペクトルは、h、c、e、kが定数であるため色温度Tが決まれば、波長λに応じた発光スペクトルを求めることができる。また、黒体輻射は黒体放射とも呼ばれ、本発明では自然光太陽光の発光スペクトルを示すものである。自然光は、例えば、日中、朝方、日の出の時にはそれぞれ色温度が異なっている。図3に日中の自然光色温度5100Kの発光スペクトルの一例を示し、図4に朝方の自然光色温度4200Kの発光スペクトルの一例を示し、図5に日の出の自然光色温度2700Kの発光スペクトルの一例をそれぞれ示した。なお、図4の朝方は午前7:00時を想定したものである。また、図6に後述する実施例1の発光スペクトルPλを示した。一方、図7に、実施例1のPλ×Vλ/Pλmax1×Vλmax1を示した。また、図8に、日中の自然光図3の発光スペクトルをBλとしたときの、Bλ×Vλ/Bλmax2×Vλmax2を示した。図7および図8を求める際のVλは図1に示した分光視感効率を用いた。図7は、図6に示した実施例1の発光スペクトルPλと分光視感効率Vλを各波長毎の値を掛け合わせた値を、Pλmax1×Vλmax1で割った値をプロットした図である。図7において、Pλ×Vλが最大値となる波長は、λmax1=556nmである。また、図8は、図3の発光スペクトルBλと分光視感効率Vλを各波長毎の値を掛け合わせた値を、Bλmax2×Vλmax2で割った値をプロットした図である。図8において、Bλ×Vλが最大となるのは、λmax2=556nmである。Pλ×Vλは、分光視感効率Vλ領域における白色光源の発光スペクトルの強さを示すものである。最大値であるPλmax1×Vλmax1で割ることにより、図7に示したように1.0を上限とした値とすることができる。また、Bλ×Vλは、分光視感効率Vλ領域における黒体輻射の発光スペクトルの強さを示すものであり、最大値であるBλmax2×Vλmax2で割ることにより図8に示したように1.0を上限とした値とすることができる。次に、差異Aλ=[Pλ×Vλ/Pλmax1×Vλmax1-Bλ×Vλ/Bλmax2×Vλmax2]を求める。本実施形態の白色光源は、-0.2≦[Pλ×Vλ/Pλmax1×Vλmax1-Bλ×Vλ/Bλmax2×Vλmax2]≦0.2である。この差異Aλが-0.2≦Aλ≦0.2であるということは、分光視感効率Vλ領域における白色光源の発光スペクトルが黒体輻射の発光スペクトル、つまりは自然光の発光スペクトルに近似していることを示している。つまり、差異Aλ=0であれば、自然光と同じ発光スペクトルを再現できるという意味である。図9に実施例1の差異Aλを示した。図9から明らかな通り、実施例1は差異Aλの範囲が-0.03≦Aλ≦0.02であり、日中の自然光を再現していることが分かる。このように本実施形態によれば、発光スペクトルを黒体輻射の発光スペクトルに近似するよう設計されているので、従来のような青色光のピークが突出した白色LEDと比べて人間のサーカディアンリズムに対する悪影響を大幅に抑制することができる。また、後述する実施例のように日の出の自然光や朝方の自然光を再現することもできるので、その目的に合わせて発光スペクトルを制御すればよい。また、日中の自然光、日の出の自然光、朝方の自然光を再現した白色光源を組合せて、一日の太陽光と同じ自然光を再現することも可能である。例えば、病棟や長時間の室内業務を行わなければならない場所や部屋の照明設備として、この白色光源を用いれば、そこで生活する患者や作業を行う労働者のサーカディアンリズムへの悪影響を抑制できる。また、自然光を再現できるので、自然光を利用した植物栽培などの農業分野などへの応用も可能である。このような白色光源は、発光の色温度が2500~7000Kであることが好ましい。この色温度が2500K未満および7000Kを超えると、自然光にない色温度となってしまうおそれがある。色温度の好ましい範囲は2700~6700Kである。このような差異Aλを有する白色光源は、LED発光ダイオードと蛍光体を具備することが好ましい。LEDの発光ピーク波長は350~420nmの範囲にあるものが好ましい。紫外線~紫色領域に発光ピークがあるLED光を蛍光体により可視光に変換する方式であることが好ましい。LEDの発光ピーク波長が420nm以上の青色LED、緑色LED、赤色LEDは、その発光ピーク高さが大きいため差異Aλを-0.2≦Aλ≦0.2の範囲に制御し難い。また、発光ピーク波長が350~420nmの発光源であれば、LEDに限らず半導体レーザなどを用いてもよい。また、蛍光体は、350~420nmの発光源で励起させたとき、蛍光体の発光ピーク波長が420~700nmの範囲にあることが好ましい。また、蛍光体は、ピーク波長の異なる3種類以上、さらには5種類以上の蛍光体を用いることが好ましい。また、各蛍光体のピーク波長は、150nm以下、さらには10~100nm、さらには10~50nmずれていることが好ましい。つまり、青色領域~赤色領域にかけて、3種以上、さらには5種以上の蛍光体を使ってピーク波長を10~100nm毎ずらして組合せることにより、-0.2≦差異Aλ≦0.2を実現する方法である。蛍光体の材質は、発光ピークが420~700nmにあれば特に限定されるものではないが、350~420nmで励起される蛍光体として次の蛍光体が好ましい。また、蛍光体の発光スペクトルのピーク波長の半値幅は40nm以上、さらには50~100nmと広いものが好ましい。青色蛍光体Bの例としては、ユーロピウム付活アルカリ土類リン酸塩蛍光体ピーク波長440~455nmやユーロピウム付活バリウムマグネシウムアルミン酸塩蛍光体ピーク波長450~460nmなどが挙げられる。また、青緑色蛍光体として、ユーロピウム付活ストロンチウムアルミン酸塩蛍光体ピーク波長480~500nmや、ユーロピウム、マンガン付活バリウムマグネシウムアルミン酸塩蛍光体ピーク波長510~520nmなどが挙げられる。緑色蛍光体Gの例としては、ユーロピウム付活オルソ珪酸塩蛍光体ピーク波長520~550nm、ユーロピウム付活βサイアロン蛍光体ピーク波長535~545nm、ユーロピウム付活ストロンチウムサイアロン蛍光体ピーク波長510~530nmなどが挙げられる。また、黄色蛍光体Yの例としては、ユーロピウム付活オルソ珪酸塩蛍光体ピーク波長550~580nmやセリウム付活希土類アルミニウムガーネット蛍光体ピーク波長550~580nmなどが挙げられる。また、赤色蛍光体Rの例としては、ユーロピウム付活ストロンチウムサイアロン蛍光体ピーク波長600~630nm、ユーロピウム付活カルシウムストロンチウム酸窒化物蛍光体ピーク波長610~650nm、ユーロピウム付活酸硫化ランタン蛍光体ピーク波長620~630nmやマンガン付活マグネシウムフロロジャーマネートピーク波長640~660nmなどが挙げられる。前記差異Aλを制御するためには、上記青色蛍光体、青緑色蛍光体、緑色蛍光体、黄色蛍光体および赤色蛍光体の中から3種以上、さらには5種以上用いることが好ましい。また、色温度の制御は、それぞれの蛍光体の混合割合を変えることにより制御できる。また、各蛍光体の平均粒径は5~40μmが好ましい。平均粒径が5μm未満では粒径が小さすぎて製造することが困難でありコストアップの要因となる。一方、平均粒径が40μmを超えて大きいと、各蛍光体を均一に混合するのが困難となる。次に白色光源の構造について説明する。図10に本発明の白色光源の一実施形態例としての電球型白色光源を示した。図中、1はLED電球白色光源、2はLEDモジュール、3は基体部、4はグローブ、5は絶縁部材、6は口金、7は基板、8はLEDチップ、9は蛍光体層、10は透明樹脂層である。すなわち、図10に示すLED電球1は、LEDモジュール2と、LEDモジュール2が設置された基体部3と、LEDモジュール2を覆うように基体部3上に取り付けられたグローブ4と、基体部3の下端部に絶縁部材5を介して取り付けられた口金6と、基体部3内に設けられた点灯回路11とを具備する。LEDモジュール2は、基板7上に実装された紫外乃至紫色発光のLEDチップ8を備えている。基板7上には複数のLEDチップ8が面実装されている。紫外乃至紫色発光のLEDチップ8には、InGaN系、GaN系、AlGaN系等の発光ダイオードが用いられる。基板7の表面さらに必要に応じて内部には、配線網図示せずが設けられており、LEDチップ8の電極は基板7の配線網と電気的に接続されている。LEDモジュール2の側面もしくは底面には、配線12が引き出されており、この配線12が基体部3内に設けられた点灯回路11と電気的に接続されている。LEDチップ8は、点灯回路11を介して印加される直流電圧により点灯する。グローブ4の内面には、LEDチップ8から出射された紫外乃至紫色光を吸収して白色光を発光する蛍光体層9が設けられている。蛍光体層9は、3種以上、さらには5種以上のピーク波長の異なる蛍光体を組合せて形成される。また、必要に応じて、樹脂と混合して蛍光体層9を形成してもよい。また、各種蛍光体は、すべて混合して混合蛍光体層としてもよいし、1~3種類程度ずつ混合した蛍光体層を多層化した多層蛍光体層としてもよい。また、図10ではグローブ4の内面に蛍光体層を設けた構造としたが、グローブ4の外面やグローブ4自体に蛍光体を混合する構造であってもよいし、透明樹脂層10に蛍光体を混合してもよい。また、図10では電球型白色光源を例示したが、本発明はこれに限らず、ワンチップ型の白色光源にも適用できる。また、本発明に係る白色光源は、上記電球型に限らず、蛍光灯タイプ長細いもの、シャンデリアタイプなどにも適用でき、その形状も限定されるものではない。以上のように、差異Aλを-0.2≦Aλ≦0.2に制御することにより、自然光を再現した白色光源を提供することができる。また、日中、日の出、朝方、夕方などの各自然光を再現した白色光源をそれぞれ組合せて一日の自然光のリズムを再現した白色光源システムとすることもできる。これにより、人体のサーカディアンリズムへの悪影響を抑制した白色光源および白色光源システムを提供することができる。実施例実施例1LEDチップとして発光ピーク波長400nmのものを用意した。次に、400nmの電磁波を照射することにより発光する蛍光体として、ピーク波長が445nmであるユーロピウム付活アルカリ土類燐酸塩青色蛍光体、ピーク波長が490nmであるユーロピウム付活ストロンチウムアルミン酸塩青緑色蛍光体、ピーク波長が530nmであるユーロピウム付活オルソ珪酸塩緑色蛍光体、ピーク波長が555nmであるユーロピウム付活オルソ珪酸塩黄色蛍光体とピーク波長が630nmであるユーロピウム付活ストロンチウムサイアロン赤色蛍光体の混合物を用意した。なお、各蛍光体の平均粒径は15μmとした。各蛍光体の混合比は重量比質量比として青色蛍光体:青緑色蛍光体:緑色蛍光体:黄色蛍光体:赤色蛍光体=30:15:20:15:20の比率で混合し、透明樹脂と混合して、グローブ内面に塗布することにより、図10に示した電球型白色光源を作製した。得られた白色光源は、発光色の相関色温度が5100Kであった。この色温度5100Kは日中の自然光と同等の色温度である。JIS-C-8152に準じて積分球を使った全光束測定により、実施例1の電球型白色光源の発光スペクトルを測定した結果を図6に示す。また、図1の分光視感分布Vλを使用して、実施例1のPλ×Vλ/Pλmax1×Vλmax1を求めたものが図7である。なお、実施例1のλmax1は556nmである。次に、色温度5100Kの黒体輻射の発光スペクトルをプランク分布図2の式により求めたものが図3である。図3の発光スペクトルをBλとして、Bλ×Vλ/Bλmax2×Vλmax2を求めたものが図8である。なお、λmax2は556nmである。実施例1の差異Aλ=[Pλ×Vλ/Pλmax1×Vλmax1-Bλ×Vλ/Bλmax2×Vλmax2]により求めた。その結果を図9に示す。図9から明らかなように、実施例1に係る白色光源では、日中の自然光の発光スペクトルとの差異Aλが可視光領域である380~780nmにおいて-0.2~0.2の範囲であり、具体的に差異Aλは-0.03~0.02であった。実施例2LEDチップとして発光ピーク波長が400nmのものを用意した。次に、400nmの電磁波を照射することにより発光する蛍光体として、ピーク波長が445nmであるユーロピウム付活アルカリ土類燐酸塩青色蛍光体、ピーク波長が490nmであるユーロピウム付活ストロンチウムアルミン酸塩青緑色蛍光体、ピーク波長が530nmであるユーロピウム付活オルソ珪酸塩緑色蛍光体、ピーク波長が555nmであるユーロピウム付活オルソ珪酸塩黄色蛍光体とピーク波長が630nmであるユーロピウム付活ストロンチウムサイアロン赤色蛍光体の混合物を用意した。なお、各蛍光体の平均粒径は15μmとした。各蛍光体の混合比は重量比質量比として、青色蛍光体:青緑色蛍光体:緑色蛍光体:黄色蛍光体:赤色蛍光体=10:15:25:20:30の比率で混合し、透明樹脂と混合して、グローブ内面に塗布することにより、図10に示す電球型白色光源を作製した。得られた白色光源は、発光色の相関色温度が4200Kであった。この色温度4200Kは朝方の自然光と同等の色温度である。実施例1同様に積分球を使った全光束測定により、実施例2の白色光源の発光スペクトルを調査した。その結果を図11に示す。また、図1の分光視感効率Vλを使って、実施例2のPλ×Vλ/Pλmax1×Vλmax1を求めたものが図12である。なお、実施例2のλmax1は560nmである。次に、色温度4200Kの黒体輻射の発光スペクトルをプランク分布図2の式により求めたものが図4である。図4の発光スペクトルをBλとして、Bλ×Vλ/Bλmax2×Vλmax2を求めたものが図13である。なお、λmax2は560nmである。実施例2の差異Aλ=[Pλ×Vλ/Pλmax1×Vλmax1-Bλ×Vλ/Bλmax2×Vλmax2]により求めた。その結果を図14に示す。図14から明らかなように、実施例2に係る白色光源は、朝方の自然光の発光スペクトルとの差異Aλが可視光領域である380~780nmにおいて-0.2~0.2の範囲であり、具体的に差異Aλは-0.04~0.03であった。実施例3LEDチップとして発光ピーク波長が400nmのものを用意した。400nmの電磁波を照射することにより発光する蛍光体は、ピーク波長が445nmであるユーロピウム付活アルカリ土類燐酸塩青色蛍光体と、ピーク波長が490nmであるユーロピウム付活ストロンチウムアルミン酸塩青緑色蛍光体と、ピーク波長が530nmであるユーロピウム付活オルソ珪酸塩緑色蛍光体と、ピーク波長が555nmであるユーロピウム付活オルソ珪酸塩黄色蛍光体と、ピーク波長が630nmであるユーロピウム付活ストロンチウムサイアロン赤色蛍光体との混合物から構成される。なお、各蛍光体の平均粒径は15μmとした。蛍光体の混合比は重量比として青色蛍光体:青緑色蛍光体:緑色蛍光体:黄色蛍光体:赤色蛍光体=5:10:20:25:40の比率で混合し、透明樹脂と混合して、グローブ内面に塗布することにより、図10に示す電球型白色光源を作製した。得られた白色光源の発光色の色温度は相関色温度2700Kであった。この白色光源の色温度は日の出の自然光と同等の色温度である。実施例1と同様に積分球を使った全光束測定により、実施例3に係る白色光源の発光スペクトルを調査した。その結果を図15に示す。また、図1の分光視感効率Vλを使用して、実施例3のPλ×Vλ/Pλmax1×Vλmax1を求めたものが図16である。なお、実施例3のλmax1は570nmである。次に、色温度2700Kの黒体輻射の発光スペクトルをプランク分布図2の式により求めたものが図5である。図5の発光スペクトルをBλとして、Bλ×Vλ/Bλmax2×Vλmax2を求めたものが図17である。なお、λmax2は570nmである。実施例3の差異Aλ=[Pλ×Vλ/Pλmax1×Vλmax1-Bλ×Vλ/Bλmax2×Vλmax2]により求めた。その結果を図18に示す。図18から明らかなように、実施例3に係る白色光源は、日の出の自然光の発光スペクトルとの差異Aλが、可視光領域である380~780nmにおいて-0.2~0.2の範囲であり、具体的に差異Aλは-0.03~0.15であった。実施例4LEDチップとして発光ピーク波長が410nmのものを用意した。次に、410nmの電磁波を照射することにより発光する蛍光体として、ピーク波長が450nmであるユーロピウム付活バリウムマグネシウムアルミン酸塩青色蛍光体と、ピーク波長が515nmであるユーロピウムと、マンガン付活バリウムマグネシウムアルミン酸塩青緑色蛍光体と、ピーク波長が530nmであるユーロピウム付活オルソ珪酸塩緑色蛍光体と、ピーク波長が555nmであるユーロピウム付活オルソ珪酸塩黄色蛍光体と、ピーク波長が630nmであるユーロピウム付活カルシウムストロンチウム酸窒化物赤色蛍光体との混合物を用意した。なお、各蛍光体の平均粒径は20μmとした。各蛍光体の混合比は重量比質量比として、青色蛍光体:青緑色蛍光体:緑色蛍光体:黄色蛍光体:赤色蛍光体=30:20:15:20:15の比率で混合し、透明樹脂と混合して、グローブ内面に塗布することにより、図10に示す電球型白色光源を作製した。得られた白色光源は、発光色の相関色温度が5100Kであった。この色温度5100Kは日中の自然光と同等の色温度である。実施例1同様に積分球を使った全光束測定により、実施例4の白色光源の発光スペクトルを調査した。また、図1の分光視感効率Vλを使って、Pλ×Vλ/Pλmax1×Vλmax1を求めた。なお、実施例4のλmax1は556nmである。次に、色温度5100Kの黒体輻射の発光スペクトルをプランク分布図2の式により求めた。黒体輻射の発光スペクトルをBλとして、Bλ×Vλ/Bλmax2×Vλmax2を求めた。なお、λmax2は556nmである。実施例4の差異Aλ=[Pλ×Vλ/Pλmax1×Vλmax1-Bλ×Vλ/Bλmax2×Vλmax2]により求めた。実施例4の白色光源は、日中の自然光の発光スペクトルとの差異Aλが可視光領域である380~780nmにおいて-0.2~0.2の範囲であり、具体的に差異Aλは-0.18~0.19であった。実施例5LEDチップとして発光ピーク波長が400nmのものを用意した。この400nmの電磁波により発光する蛍光体は、ピーク波長が445nmであるユーロピウム付活アルカリ土類燐酸塩青色蛍光体と、ピーク波長が530nmであるユーロピウム付活オルソ珪酸塩緑色蛍光体と、ピーク波長が625nmであるユーロピウム付活ストロンチウムサイアロン赤色蛍光体との混合物から構成される。蛍光体の混合比は重量比として青色蛍光体:緑色蛍光体:赤色蛍光体=30:40:30の比率で混合し、さらに透明樹脂と混合して、グローブ内面に塗布することにより、図10に示す電球型白色光源を作製した。得られた白色光源の発光色の色温度は相関色温度5000Kであった。この色温度は日中の自然光と同等の色温度である。次に実施例1と同様に、積分球を使った全光束測定により、実施例5に係る白色光源の発光スペクトルPλを調査した。その結果を図21に示す。また、図1の標準比視感度Vλを使って、実施例5のPλ×Vλ/Pλmax1×Vλmax1を求めたものが図23である。なお、実施例のλmax1は540nmである。次に、色温度5000Kの黒体輻射の発光スペクトルをプランク分布図2の式により求めたものが図22である。図22の発光スペクトルをBλとして、Bλ×Vλ/Bλmax2×Vλmax2を求めたものが図24である。なお、λmax2は555nmである。実施例の差異Aλ=[Pλ×Vλ/Pλmax1×Vλmax1-Bλ×Vλ/Bλmax2×Vλmax2]により求めた。その結果を図25に示す。図25から明らかなように、実施例5の白色光源は、日の出の自然光の発光スペクトルとの差異Aλが、可視光領域である380~780nmにおいて-0.2~0.2の範囲であり、具体的に差異Aλは-0.2~0.1であった。比較例1発光ピーク波長460nmの青色発光ダイオードと、セリウム付活イットリウムアルミニウムガーネット黄色蛍光体とを組み合わせて、比較例1に係る白色光源を作製した。比較例1の白色光源の色温度は5100Kであり、差異Aλは図19に示した通り-0.28~0.04であった。各実施例と比較例1との白色光源を同照度下で被験者各10人が日中9:00から17:00まで過ごし、その夜21:00にメラトニンの分泌量の測定を行った。なお、メラトニンの分泌量の分析は唾液検査で実施した。また、比較例1のメラトニン分泌量を100としたときの各実施例の分泌量10人の平均値を示した。その結果を下記表1に示す。上記表1に示す結果から明らかなように、各実施例に係る白色光源においては、従来の比較例1の白色光源を使用した場合と比較して、被験者のメラトニンの分泌量が多くなった。メラトニンは脳の松果体から分泌されるホルモンの一種であり、一般的に昼間はメラトニンの分泌量は低く、夜間は高くなるといわれている。これは日中においては自然光の下で暮らしているためと考えられている。そのため、メラトニンは安らかな睡眠を得るために必要なホルモンと考えられている。また、米国等では体内の酸化を防止するサプリメントとしても広く使用されている。従って、自然光を浴びることが困難な環境病棟や長時間の室内活動などでは本実施例の白色光源を使用することにより、自然光を浴びるのと同等の効果が得られ、睡眠障害やサーカディアンリズムが狂うことを抑制する効果が期待できる。また、各実施例においては、日中の自然光実施例1,実施例4および実施例5、日の出の自然光実施例2および朝方の自然光実施例3を別々に作製したが、適宜、それらの複数個を組み合わせて白色光源システムを構成することにより、一日の自然光と同等の光を再現することもできる。具体的には、図20に示すように、日中の自然光を発するためのLEDチップ8aおよび蛍光体層9aと、日の出の自然光を発するためのLEDチップ8bおよび蛍光体層9bと、朝方の自然光を発するためのLEDチップ8cおよび蛍光体層9cとを共通した基板7上に配置し、これらの蛍光体層9a,9b,9cを被着したLEDチップ8a,8b,8cを同一の共通するグローブ4内に収容して白色光源システム1aを構成することも可能である。また、LEDチップ8と蛍光体層9の間に透明樹脂層10を設けてもよい。各LEDチップ8a,8b,8cは、配線12aによって点灯回路11aに接続されている。使用者は要望に応じて点灯回路11aに付設された図示しない切替機構によって適宜点灯させるLEDチップを選択できるように構成されている。上記構成を有する白色光源システム1aによれば、使用者の要望や照明周期に応じて日中の自然光、日の出の自然光および朝方の自然光を1基の白色光源システム1aから選択的に享受することが可能になる。すなわち、日中、日の出、朝方、夕方などの各自然光を再現した白色光源をそれぞれ組合せて一日の自然光のリズムを再現した白色光源システムとすることもできる。"